(57)【特許請求の範囲】
【請求項１】
酸化処理されたアルミニウム、又はアルミニウム合金からなる導電性基体上に、直接、正孔輸送剤として下記ＨＴＭ−Ａ又は下記ＨＴＭ−Ｂを含み、電子輸送剤として下記ＥＴＭ−ａ又は下記ＥＴＭ−ｂを含む感光層を設けた電子写真感光体であって、
前記導電性基体の表面には、下記測定方法（Ｘ）により測定される、電界強度１．６７×１０７〜３．３３×１０８Ｖ／ｃｍの、体積抵抗率（ｘ）が、２．３８×１０８〜３．０１×１０１２Ωｃｍの範囲である抵抗層が形成されており、
前記アルミニウム、又はアルミニウム合金からなる導電性基体の酸化処理が、下記方法（Ｙ’）により処理される、電子写真感光体。
測定方法（Ｘ）：
１）露出部を有するように、導電性基体表面の抵抗層上に絶縁性マスクを施し、露出部全面が覆われるように銀ペーストを垂らし、室温で乾燥させ、銀ペースト電極を形成させる。
２）測定環境を２４℃、５８ＲＨ％とし、少なくとも電界強度が１．６７×１０７〜３．６７×１０８Ｖ／ｃｍの範囲における、導電性基体と銀ペースト電極の両電極間を流れる電流値をｐＡメーターで測定する。
３）電流値測定開始３０秒後の安定した値を読み取り、抵抗層の体積抵抗率（ｘ）を求める。
処理方法（Ｙ’）：
１）アルミニウム、又はアルミニウム合金からなる導電性基体を、抵抗１．０×１０６Ω・ｃｍ以上、９５℃の水中に５秒間浸漬する。
２）その後、オーブンにて、大気中、１２０℃で、２０分間加熱処理する。
【化１】
0005721610.tif 000007
【化２】
0005721610.tif 000008
【請求項２】
前記抵抗層がベーマイトである、請求項１記載の電子写真感光体。
【請求項３】
像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、
前記像担持体が、請求項１又は２記載の電子写真感光体である画像形成装置。
【請求項４】
前記帯電部が、接触帯電方式により直流電圧を印加する、請求項３記載の画像形成装置。
【発明の詳細な説明】
【技術分野】
【０００１】
本発明は、電子写真感光体、及び電子写真感光体を備えた画像形成装置に関する。
【背景技術】
【０００２】
電子写真方式の画像形成装置に備えられる電子写真感光体としては、セレン、アモルファスシリコン等の無機材料からなる感光層を備える無機感光体と、主に、バインダー樹脂、電荷発生剤、電荷輸送剤等の有機材料からなる感光層を備える有機感光体とがある。そして、これらの感光体のなかでは、無機感光体と比較して製造が容易であり、感光層の材料を幅広い材料から選択でき、設計の自由度が高いことから有機感光体が幅広く使用されている。
【０００３】
かかる有機感光体としては、電荷発生剤及び電荷輸送剤を同一層に含む感光層を備える単層型有機感光体や、導電性基体上に少なくとも電荷発生剤を含有する電荷発生層と電荷輸送剤を含有する電荷輸送層とを積層した積層型有機感光体がその目的に応じて用いられている。しかし、有機感光体は、有機材料の多様性により種々の特性を有する感光体を容易に製造することができるが、感光層の耐久性や、電荷保持性等に問題があった。
【０００４】
そこで、感光層の耐久性を向上させ、感光体を良好に帯電させるため、導電性基体と感光層との間にベーマイトの層を形成させ、ベーマイト層の体積抵抗率を１０８〜１０１３Ω・ｃｍとした電子写真感光体が提案されている（特許文献１参照）。
【先行技術文献】
【特許文献】
【０００５】
【特許文献１】特開平４−２７８９５７号公報
【発明の概要】
【発明が解決しようとする課題】
【０００６】
しかし、特許文献１に記載の電子写真感光体では、所定範囲の体積抵抗率としたベーマイト層により、電荷の流れを抑制することで感光体表面の電荷を保持し、黒点の発生を抑制することができるものであったが、導電性基体上のベーマイト層によって、電荷の流れが滞ることで、転写メモリーが発生し、ゴースト等の画像不良を発生しやすいという問題があった。
【０００７】
本発明は、かかる事情に鑑みてなされたものであって、黒点の発生を抑制しつつ、転写メモリーを抑制することができる、電子写真感光体を提供することを目的とする。また、本発明は、前述の電子写真感光体を備える画像形成装置を提供することを目的とする。
【課題を解決するための手段】
【０００８】
本発明者らは、酸化処理されたアルミニウム、又はアルミニウム合金からなる導電性基体上に、直接感光層を設けた電子写真感光体であって、導電性基体の表面には、所定の測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である抵抗層が形成されている、電子写真感光体によって上記課題を解決できることを見出し、本発明を完成するに至った。具体的には、本発明は以下のものを提供する。
【０００９】
（１）  酸化処理されたアルミニウム、又はアルミニウム合金からなる導電性基体上に、直接感光層を設けた電子写真感光体であって、
前記導電性基体の表面には、下記測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である抵抗層が形成されている、電子写真感光体。
測定方法（Ｘ）：
１）露出部を有するように、導電性基体表面の抵抗層上に絶縁性マスクを施し、露出部全面が覆われるように銀ペーストを垂らし、室温で乾燥させ、銀ペースト電極を形成させる。
２）測定環境を２４℃、５８ＲＨ％とし、少なくとも電界強度が１．６７×１０７〜３．３３×１０８Ｖ／ｃｍの範囲での、導電性基体と銀ペースト電極の両電極間を流れる電流値をｐＡメーターで測定する。
３）電流値測定開始３０秒後の安定した値を読み取り、抵抗層の体積抵抗率（ｘ）を求める。
【００１０】
（２）  前記抵抗層がベーマイトである、（１）記載の電子写真感光体。
【００１１】
（３）  前記アルミニウム、又はアルミニウム合金からなる導電性基体の酸化処理が、下記方法（Ｙ）により処理される、（１）又は（２）記載の電子写真感光体。
処理方法（Ｙ）：
１）アルミニウム、又はアルミニウム合金からなる導電性基体を、抵抗１．０×１０６Ω・ｃｍ以上、７０〜９５℃、の水中に５〜９０秒間浸漬する。
２）その後、オーブンにて、大気中、１２０〜１８０℃で、１２〜２５分間加熱処理する。
【００１２】
（４）  像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、
前記像担持体が、（１）〜（３）の何れか１記載の電子写真感光体である画像形成装置。
【００１３】
（５）  前記帯電部が、接触帯電方式により直流電圧を印加する、（４）記載の画像形成装置。
【発明の効果】
【００１４】
本発明によれば、黒点の発生を抑制しつつ、転写メモリーを抑制することができる、電子写真感光体を提供することができる。また、本発明によれば、転写メモリーが生じにくく、好適な画像を形成することができる画像形成装置を提供することを目的とする。
【図面の簡単な説明】
【００１５】
【図１】銀ペースト電極による体積抵抗率の測定方法（Ｘ）の態様を示す図である。
【図２】積層型感光体の構成を示す図である。
【図３】単層型感光体の構成を示す図である。
【図４】本発明の画像形成装置の一例を示す概略構成図である。
【図５】体積抵抗率の推移を示す図である。
【発明を実施するための形態】
【００１６】
以下、本発明の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の要旨を限定するものではない。
【００１７】
［第１の実施形態］
第１の実施形態は、酸化処理されたアルミニウム、又はアルミニウム合金からなる導電性基体上に、直接感光層を設けた電子写真感光体であって、導電性基体の表面には、所定の測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である抵抗層が形成されている、電子写真感光体に関する。
【００１８】
以下、電子写真感光体（以下、単に感光体と記載する場合がある）に関して、導電性基体、及び感光層について順に説明する。
【００１９】
〔導電性基体〕
第１の実施形態に係る電子写真感光体において用いる導電性基体は、酸化処理したアルミニウム又はアルミニウム合金からなる。アルミニウム又はアルミニウム合金からなる導電性基体を用いることによって、より好適な画像を形成することができる感光体を提供することができる。このことは、感光層から導電性基体への電荷の移動が良好であることによると考えられる。
【００２０】
また、アルミニウム又はアルミニウム合金の酸化処理としては、その酸化処理によって形成される導電性基体は表面の抵抗層が、測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である限り特に限定されないが、熱水を用いた方法により酸化処理を行うのが好ましい。熱水を用いた酸化処理の方法としては、熱水に導電性基体を浸漬する方法、熱水を導電性基体噴霧する方法、又は熱水の流下に導電性基体を置く方法等が挙げられるが、特に、熱水に導電性基体を浸漬する方法による酸化処理が好ましい。
【００２１】
以下、熱水に浸漬する方法を用いた具体的な抵抗層の形成方法として、第１の実施形態に係る感光体の抵抗層として好適に用いられるベーマイトの、熱水に浸漬する方法を用いた形成方法について説明する。
【００２２】
＜抵抗層の形成＞
所望の形状に加工した、アルミニウム又はアルミニウム合金からなる導電性基体を、好ましくは抵抗を１．０×１０６Ω・ｃｍ以上に調整した、７０〜９５℃、の水中に５〜９０秒間浸漬する。その後、オーブン等にて、大気中で１２０〜１８０℃で１５〜２５分間、熱処理を行う。
【００２３】
導電性基体表面に形成される抵抗層の体積抵抗率は、上記の熱水を用いた酸化処理の温度や時間等の条件を調整することにより調整できる。例えば、上記の熱水に浸漬する方法を用いた酸化処理の場合では、温度を高めることや、時間を延長することによって、その酸化処理によって形成される抵抗層の体積抵抗率を高くすることができる。
【００２４】
第１の実施形態に係る感光体に用いる導電性基体は、その表面に、下記の測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である抵抗層が形成される。抵抗層は、ベーマイトであることが好ましい。ベーマイトを導電性基体表面に形成される抵抗層として用いることで、本発明の感光体が、正帯電性の感光体として使用される場合、導電性基体から感光層への電子の移動を良好に抑制し、負帯電性の感光体として使用される場合、導電性基体から感光層への正孔の移動を良好に抑制することができる。
【００２５】
ここで、導電性基体表面に形成された抵抗層の体積抵抗率は、以下の測定方法（Ｘ）により測定を行う。
【００２６】
＜測定方法（Ｘ）＞
図１に示すように、例えば、直径５ｍｍ以上の円形の露出部１０５を有するように、導電性基体１１表面の抵抗層１０１上に、例えば、絶縁性のテープ（カプトンテープ等）で絶縁性マスク１０３を施し、露出部１０５全面が覆われるように銀ペーストを垂らし、室温で乾燥させ、銀ペースト電極１０６を形成させる。そして、導電性基体１１と銀ペースト１０６電極の量電極間を流れる電流値をｐＡメーターで測定する。測定環境は２４℃、５８ＲＨ％とし、測定する電界強度の範囲は、少なくとも１．６７×１０７〜３．３３×１０８Ｖ／ｃｍとする。電流値測定開始３０秒後の安定した値を読み取り、抵抗層１０１の体積抵抗率（ｘ）を求める。
【００２７】
〔感光層〕
第１の実施形態に係る電子写真感光体には、単層型と積層型とがあるが、上記したアルミニウム又はアルミニウム合金からなる導電性基体を用いる電子写真感光体は、何れにも適用可能である。
【００２８】
なお、本出願の明細書及び特許請求の範囲において、積層型感光体の電荷輸送層、又は単層型感光体の感光層に含まれる樹脂を「バインダ樹脂」と呼ぶ。また、積層型感光体の電荷発生層が樹脂を含む場合に、電荷発生層に含まれる樹脂を「ベース樹脂」と呼ぶ。以下、単層型感光体、及び積層型感光体について順に説明する。
【００２９】
１．  積層型感光体
図２に示すように、電子写真感光体において積層型感光体１０は、導電性基体１１上に蒸着又は塗布等の手段によって、電荷発生剤を含有する電荷発生層１２を形成し、次いで電荷発生層１２上に、電荷輸送剤と特定のバインダ樹脂とを含む塗布液を塗布した後に乾燥させて電荷輸送層１３を形成することにより作成できる。
【００３０】
積層型感光体は、電荷輸送剤の種類を適宜選択することにより、正負何れの帯電方式にも適用可能である。
【００３１】
＜感光層を構成する材料＞
積層型感光体は、導電性基体上に、少なくとも電荷発生剤を含む電荷発生層、及び少なくとも電荷輸送剤とバインダ樹脂とを含む電荷輸送層から構成され、電荷発生層はベース樹脂を含んでいてもよい。以下、バインダ樹脂、電荷輸送剤、電荷発生剤、ベース樹脂について順に説明する。
【００３２】
（バインダ樹脂）
積層型感光体において用いるバインダ樹脂は、電子写真感光体の感光層に含まれるバインダ樹脂として用いることができるものであれば、特に限定されない。バインダ樹脂として好適に使用される樹脂の具体例としては、ポリカーボネート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂等の熱硬化性樹脂；エポキシアクリレート樹脂、ウレタン−アクリレート共重合樹脂等の光硬化性樹脂が挙げられる。これらの樹脂は、単独で用いてもよく、２種以上を組み合わせて用いてもよい。
【００３３】
これらの樹脂の中では、加工性、機械的特性、光学的特性、耐摩耗性のバランスに優れた感光層が得られることから、ビスフェノールＺ型ポリカーボネート樹脂、ビスフェノールＺＣ型ポリカーボネート樹脂、ビスフェノールＣ型ポリカーボネート樹脂、及びビスフェノールＡ型ポリカーボネート樹脂等のポリカーボネート樹脂がより好ましい。
【００３４】
（電荷輸送剤）
電荷輸送剤は、電子写真感光体の感光層に含まれる電荷輸送剤として用いることができるものであれば、特に限定されない。また、電荷輸送剤としては、一般的に、正孔輸送剤と電子輸送剤とが挙げられる。
【００３５】
好適に使用できる正孔輸送剤の具体例としては、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、トリアゾール系化合物等の含窒素環式化合物、縮合多環式化合物等が挙げられる。これらの正孔輸送剤の中では、分子中に１又は複数のトリフェニルアミン骨格を有するトリフェニルアミン系化合物がより好ましい。これらの正孔輸送剤は、単独で用いてもよく、２種以上を組み合わせて用いてもよい。
【００３６】
好適に使用できる電子輸送剤の具体例としては、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、テトラシアノエチレン、２，４，８−トリニトロチオキサントン、ジニトロベンゼン、ジニトロアントラセン、ジニトロアクリジン、無水コハク酸、無水マレイン酸、ジブロモ無水マレイン酸等が挙げられる。電子輸送剤は単独で用いてもよく、２種以上を組み合わせて用いてもよい。
【００３７】
（電荷発生剤）
電荷発生剤としては、電子写真感光体の電荷発生剤として用いることができるものであれば、特に限定されない。具体的には、例えば、下記式（１）で表されるＸ型無金属フタロシアニン（ｘ−Ｈ２Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００３８】
【化１】
0005721610.tif 000002
【００３９】
また、電荷発生剤は、所望の領域に吸収波長を有するように、単独で用いてもよいし、２種以上を組み合わせて用いてもよい。さらに、前述の各電荷発生剤のうち、特に半導体レーザ等の光源を使用したレーザビームプリンタやファクシミリ等のデジタル光学系の画像形成装置には、７００ｎｍ以上の波長領域に感度を有する感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。また、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。
【００４０】
（ベース樹脂）
電荷発生層を導電性基体上に、電荷発生剤を含む溶液を塗布して形成する場合、電荷発生剤とともにベース樹脂が使用される。本発明において電荷発生層に用いるベース樹脂は、電荷輸送層において用いるバインダ樹脂を用いることができ、電荷輸送層において用いるバインダ樹脂の他の樹脂を用いることもできる。電荷発生層のベース樹脂として使用できる、電荷輸送層において用いるバインダ樹脂の他の樹脂の具体例としては、ビスフェノールＺ型ポリカーボネート樹脂、ビスフェノールＺＣ型ポリカーボネート樹脂、ビスフェノールＣ型ポリカーボネート樹脂、ビスフェノールＡ型ポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、及びウレタン−アクリレート樹脂等が挙げられる。電荷発生層に用いるベース樹脂は、１種を単独で用いてもよく、２種以上を併用してもよい。
【００４１】
（添加剤）
電子写真感光体の感光層は、電子写真特性に悪影響を与えない範囲で、電荷発生剤、正孔輸送剤、電子輸送剤、及びバインダ樹脂の他に、各種添加剤を含んでいてもよい。感光層に配合できる添加剤としては、例えば、酸化防止剤、ラジカル捕捉剤、１重項クエンチャー、紫外線吸収剤等の劣化防止剤、軟化剤、可塑剤、表面改質剤、増量剤、増粘剤、分散安定剤、ワックス、アクセプター、ドナー、界面活性剤、及びレベリング剤等が挙げられる。
【００４２】
＜感光層の作成方法＞
積層型感光体における感光層は、導電性基体上に、電荷発生層及び電荷輸送層を順次積層して形成される。
【００４３】
積層型感光体における電荷発生層の膜厚は０．１〜５μｍが好ましく、０．１〜３μｍがより好ましい。また、電荷輸送層の膜厚は２〜１００μｍが好ましく、５〜５０μｍがより好ましい。
【００４４】
電荷発生層における電荷発生剤の含有量は本発明の目的を阻害しない範囲で特に限定されない。電荷発生層を塗布液の塗布により形成する場合、電荷発生剤の量は、ベース樹脂１００質量部に対して１０〜５００質量部が好ましく、３０〜３００質量部であるのがより好ましい。
【００４５】
電荷輸送層における電荷輸送剤の含有量は、バインダ樹脂１００質量部に対して５５質量部以下が好ましく、５〜５５質量部がより好ましく、１０〜５５質量部が特に好ましい。なお、電荷輸送剤の量は電荷輸送層における、正孔輸送剤と電子輸送剤の量の合計量である。電荷輸送剤の量をかかる範囲とすることにより、耐摩耗性に優れた積層型感光体を得やすい。
【００４６】
電荷発生層の形成方法としては、電荷発生剤の真空蒸着、又は少なくとも電荷発生剤、ベース樹脂、及び溶剤を含む塗布液の塗布が挙げられる。電荷発生層の形成方法としては、高価な蒸着装置が不要であり、製膜操作が容易であることから、少なくとも電荷発生剤、ベース樹脂、及び溶剤を含む塗布液の塗布が好ましい。また、電荷輸送層の形成方法としては、少なくとも、電荷輸送剤、バインダ樹脂、及び溶剤を含む塗布液の塗布が挙げられる。
【００４７】
感光層形成用の塗布液を調製するのに用いる溶媒としては、感光層形成用塗布液に従来用いられている種々の有機溶剤が使用可能である。具体的には、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、メチルイソブチルケトン、シクロヘキサノン等のケトン類；酢酸エチル、酢酸メチル等のエステル類；Ｎ，Ｎ−ジメチルホルムアルデヒド、Ｎ，Ｎ−ジメチルホルムアミド、ジメチルスルホキシド等の非プロトン性極性有機溶媒が挙げられる。
【００４８】
電荷発生層用又は電荷輸送層用の塗布液には、電子写真特性に悪影響を与えない範囲で、従来公知の種々の添加剤を配合することができる。塗付液に配合する好適な添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。また、電荷輸送剤や電荷発生剤の分散性、感光層表面の平滑性をよくするために界面活性剤、レベリング剤等を使用してもよい。
【００４９】
電荷発生層用又は電荷輸送層用の塗布液の塗布方法は特に限定されないが、例えば、スピンコーター、アプリケーター、スプレーコーター、バーコーター、ディップコーター、ドクターブレード等を用いる方法が挙げられる。
【００５０】
上記の方法により、塗布液を塗布して形成された皮膜は、高温乾燥機や減圧乾燥機等を用いて乾燥することにより溶媒を除去され電荷発生層及び電荷輸送層とされる。乾燥温度としては４０〜１５０℃が好ましい。かかる温度範囲で、皮膜を乾燥することにより、溶媒の除去が速やかに進行し、均一な厚さの電荷発生層及び電荷輸送層を効率よく形成できるためである。乾燥温度が高すぎる場合、感光層に含まれる成分が熱分解する場合があり好ましくない。
【００５１】
２．  単層型感光体
電子写真感光体は、正負何れの帯電方式においても使用できること、感光層が単一の層であることから感光体の製造が容易であること、層間の界面が少なく光学的特性に優れること等から、単層型感光体とすることも好ましい。
【００５２】
図３に示すように、電子写真感光体において単層型感光体２０は、導電性基体１１上に単一の感光層２１を設けたものである。単層型感光体における感光層は、例えば、電荷輸送剤と、電荷発生剤と、バインダ樹脂と、必要に応じてレベリング剤等とを適当な溶媒に溶解又は分散させて得た塗布液を、導電性基体１１上に塗布した後に乾燥することにより形成できる。
【００５３】
＜感光層を構成する材料＞
単層型感光体における感光層を構成する主たる材料としては、バインダ樹脂、電荷輸送剤、及び電荷発生剤が挙げられる。単層型感光体の感光層に含まれる電荷輸送剤及び電荷発生剤は、積層型感光体と同様の材料を使用できる。
【００５４】
＜感光層の製造方法＞
単層型感光体の感光層は、電荷輸送剤、電荷発生剤、バインダ樹脂、及び溶媒から塗布液を調製し、積層型感光体における電荷発生層、及び電荷輸送層の形成方法と同様の方法により形成することができる。
【００５５】
単層型感光体の感光層における、電荷輸送剤の使用量は、バインダ樹脂１００質量部に対して５５質量部以下が好ましく、５〜５５質量部がより好ましく、１０〜５５質量部が特に好ましい。なお、電荷輸送剤の量は電荷輸送層における正孔輸送剤と電子輸送剤の量の合計量である。電荷輸送剤の量をかかる範囲とすることにより耐摩耗性に優れた単層型感光体を得やすい。
【００５６】
単層型感光体の感光層における、電荷発生剤の使用量は、バインダ樹脂１００質量部に対して０．２〜４０質量部が好ましく、０．５〜２０質量部がより好ましい。電荷発生剤の使用量をかかる範囲とすることにより、感光体の耐摩耗性を低下させることなく、電気特性に優れる感光体を製造できる。
【００５７】
単層型感光体の感光層の厚さは、感光層として好適な機能を有する限り特に限定されない。具体的には、例えば、５〜１００μｍであることが好ましく、１０〜５０μｍであることが好ましい。
【００５８】
［第２の実施形態］
第２の実施形態は、像担持体と、像担持体の表面を帯電するための帯電部と、帯電された像担持体の表面を露光して像担持体の表面に静電潜像を形成するための露光部と、静電潜像をトナー像として現像するための現像部と、トナー像を像担持体から被転写体へ転写するための転写部とを備え、像担持体として第１の実施形態にかかる電子写真感光体を用いる画像形成装置に関する。
【００５９】
また、本発明の画像形成装置としては、後述するような、複数色のトナーを用いるタンデム方式のカラー画像形成装置が好ましい。より具体的には、例えば、後述するような、複数色のトナーを用いるタンデム方式のカラー画像形成装置が挙げられる。ここでは、タンデム方式のカラー画像形成装置について説明する。
【００６０】
なお、本実施形態にかかる電子写真感光体を備えた画像形成装置は、各表面上にそれぞれ異なった各色のトナーによるトナー像を形成させるために、所定方向に並設された、複数の像担持体と、各像担持体に対向して配置され、表面にトナーを担持して搬送し、搬送されたトナーを、各像担持体の表面にそれぞれ供給する、現像ローラーを備えた複数の現像部とを備え、像担持体として、第１の実施形態にかかる電子写真感光体を用いる。
【００６１】
図４は、本発明の実施形態にかかる電子写真感光体を備えた画像形成装置の構成を示す概略図である。ここでは、カラープリンター１を例に挙げて説明する。
【００６２】
このカラープリンター１は、図４に示すように、箱型の機器本体１ａを有している。この機器本体１ａ内には、用紙Ｐを給紙する給紙部２と、この給紙部２から給紙された用紙Ｐを搬送しながら当該用紙Ｐに画像データ等に基づくトナー像を転写する画像形成部３と、この画像形成部３で用紙Ｐ上に転写された未定着トナー像を用紙Ｐに定着する定着処理を施す定着部４とが設けられている。さらに、機器本体１ａの上面には、定着部４で定着処理の施された用紙Ｐが排紙される排紙部５が設けられている。
【００６３】
給紙部２は、給紙カセット１２１、ピックアップローラー１２２、給紙ローラー１２３，１２４，１２５、及びレジストローラー対１２６を備えている。給紙カセット１２１は、機器本体１ａから挿脱可能に設けられ、各サイズの用紙Ｐを貯留する。ピックアップローラー１２２は、給紙カセット１２１の図４に示す左上方位置に設けられ、給紙カセット１２１に貯留されている用紙Ｐを１枚ずつ取り出す。給紙ローラー１２３，１２４，１２５は、ピックアップローラー１２２によって取り出された用紙Ｐを用紙搬送路に送り出す。レジストローラー対１２６は、給紙ローラー１２３，１２４，１２５によって用紙搬送路に送り出された用紙Ｐを一時待機させた後、所定のタイミングで画像形成部３に供給する。
【００６４】
また、給紙部２は、機器本体１ａの図４に示す左側面に取り付けられる不図示の手差しトレイとピックアップローラー１２７とをさらに備えている。このピックアップローラー１２７は、手差しトレイに載置された用紙Ｐを取り出す。ピックアップローラー１２７によって取り出された用紙Ｐは、給紙ローラー１２３，１２５によって用紙搬送路に送り出され、レジストローラー対１２６によって、所定のタイミングで画像形成部３に供給される。
【００６５】
画像形成部３は、画像形成ユニット７と、この画像形成ユニット７によってその表面（接触面）にコンピューター等から電送された画像データに基づくトナー像が１次転写される中間転写ベルト３１と、この中間転写ベルト３１上のトナー像を給紙カセット１２１から送り込まれた用紙Ｐに２次転写させるための２次転写ローラー３２とを備えている。
【００６６】
画像形成ユニット７は、上流側（図４では右側）から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ，７Ｙ，７Ｃ及び７Ｍは、それぞれの中央位置に像担持体であるドラム型の電子写真感光体３７が矢符（時計回り）方向に回転可能に配置されている。そして、各電子写真感光体３７の周囲には、帯電部３９、露光部３８、現像部７１、不図示のクリーニング部及び除電器等が、回転方向上流側から順に各々配置されている。
【００６７】
帯電部３９は、矢符方向に回転されている感光体３７の周面を均一に帯電させる。帯電部３９の具体例としては、帯電ローラー及び帯電ブラシ等が感光体３７に接触したまま、感光体３７の周面（表面）を帯電させる、接触方式の帯電ローラー及び帯電ブラシ等を備えた帯電部が挙げられ、帯電ローラーを備えた帯電部が好ましく用いられる。
【００６８】
接触方式の帯電ローラーを備えた帯電部は、帯電ローラーが感光体３７と接触したまま、感光体３７の周面（表面）を帯電させる。このような帯電ローラーとしては、例えば、感光体３７と接触したまま、感光体３７の回転に従属して回転するもの等が挙げられる。また、帯電ローラーとしては、例えば、少なくとも表面部が樹脂で構成されたローラー等が挙げられる。より具体的には、例えば、回転可能に軸支された芯金と、芯金上に形成された樹脂層と、芯金に電圧を印加する電圧印加部とを備えたもの等が挙げられる。このような帯電ローラーを備えた帯電部は、電圧印加部によって、芯金に電圧を印加することによって、樹脂層を介して接触する感光体３７の表面を帯電させることができる。
【００６９】
電圧印加部により帯電ローラーに印加される電圧は特に制限されないが、直流電圧のみであることが好ましい。帯電ローラーにより積層型電子写真感光体に印加する直流電圧は、１００〜２０００Ｖが好ましく、１２００〜１８００Ｖがより好ましく、１４００〜１６００Ｖが特に好ましい。交流電圧や直流電圧に交流電圧を重畳した重畳電圧を帯電ローラーに印加する場合より、帯電ローラーに直流電圧のみを印加する場合のほうが、好適な画像を形成することができる。
【００７０】
また、帯電ローラーの樹脂層を構成する樹脂は、電子写真感光体３７の周面を良好に帯電させることができれば特に限定されない。樹脂層に用いる樹脂の具体例としては、シリコーン樹脂、ウレタン樹脂、シリコーン変性樹脂等が挙げられる。また、樹脂層には、無機充填材を含有させていてもよい。
【００７１】
画像形成装置が帯電ローラーを備える直流電圧を印加する帯電部と、像担持体として正帯電単層型電子写真感光体とを備える場合、特に転写メモリーが発生しやすい傾向があったが、第１実施形態に係る電子写真感光体を像担持体として用いる場合、転写メモリーが抑制され画像不良の発生を抑制することができる。
【００７２】
露光部３８は、いわゆるレーザ走査ユニットであり、帯電部３９によって均一に帯電された電子写真感光体３７の周面に、上位装置であるパーソナルコンピューター（ＰＣ）から入力された画像データに基づくレーザ光を照射し、電子写真感光体３７上に画像データに基づく静電潜像を形成する。現像部７１は、静電潜像が形成された電子写真感光体３７の周面にトナーを供給することで、画像データに基づくトナー像を形成させる。そして、このトナー像が中間転写ベルト３１に１次転写される。クリーニング部は、中間転写ベルト３１へのトナー像の１次転写が終了した後、電子写真感光体３７の周面に残留しているトナーを清掃する。除電器は、１次転写が終了した後、電子写真感光体３７の周面を除電する。クリーニング部及び除電器によって清浄化処理された電子写真感光体３７の周面は、新たな帯電処理のために帯電部へ向かい、新たな帯電処理が行われる。
【００７３】
中間転写ベルト３１は、無端状のベルト状回転体であって、表面（接触面）側が各電子写真感光体３７の周面にそれぞれ当接するように駆動ローラー３３、従動ローラー３４、バックアップローラー３５、及び１次転写ローラー３６等の複数のローラーに架け渡されている。また、中間転写ベルト３１は、各電子写真感光体３７と対向配置された１次転写ローラー３６によって電子写真感光体３７に押圧された状態で、複数のローラーによって無端回転するように構成されている。駆動ローラー３３は、ステッピングモータ等の駆動源によって回転駆動し、中間転写ベルト３１を無端回転させるための駆動力を与える。従動ローラー３４、バックアップローラー３５、及び１次転写ローラー３６は、回転自在に設けられ、駆動ローラー３３による中間転写ベルト３１の無端回転に伴って従動回転する。これらのローラー３４，３５，３６は、駆動ローラー３３の主動回転に応じて中間転写ベルト３１を介して従動回転するとともに、中間転写ベルト３１を支持する。
【００７４】
１次転写ローラー３６は、１次転写バイアス（トナーの帯電極性とは逆極性）を中間転写ベルト３１に印加する。そうすることによって、各電子写真感光体３７上に形成されたトナー像は、各電子写真感光体３７と１次転写ローラー３６との間で、駆動ローラー３３の駆動により矢符（反時計回り）方向に周回する中間転写ベルト３１に重ね塗り状態で順次転写（１次転写）される。
【００７５】
２次転写ローラー３２は、トナー像と逆極性の２次転写バイアスを用紙Ｐに印加する。そうすることによって、中間転写ベルト３１上に１次転写されたトナー像は、２次転写ローラー３２とバックアップローラー３５との間で用紙Ｐに転写され、これによって、用紙Ｐにカラーの転写画像（未定着トナー像）が転写される。
【００７６】
定着部４は、画像形成部３で用紙Ｐに転写された転写画像に定着処理を施すものであり、通電発熱体により加熱される加熱ローラー４１と、この加熱ローラー４１に対向配置され、周面が加熱ローラー４１の周面に押圧当接される加圧ローラー４２とを備えている。
【００７７】
そして、画像形成部３で２次転写ローラー３２により用紙Ｐに転写された転写画像は、当該用紙Ｐが加熱ローラー４１と加圧ローラー４２との間を通過する際の加熱による定着処理で用紙Ｐに定着される。そして、定着処理の施された用紙Ｐは、排紙部５へ排紙されるようになっている。また、本実施形態のカラープリンター１では、定着部４と排紙部５との間の適所に搬送ローラー６が配設されている。
【００７８】
排紙部５は、カラープリンター１の機器本体１ａの頂部が凹没されることによって形成され、この凹没した凹部の底部に排紙された用紙Ｐを受ける排紙トレイ５１が形成されている。
【００７９】
カラープリンター１は、以上のような画像形成動作によって、用紙Ｐ上に画像形成を行う。そして、上記のようなタンデム方式の画像形成装置では、像担持体として、第１実施形態に係る電子写真感光体が備えられているので、帯電方式が接触帯電方式であり、像担持体が正帯電単層型電子写真感光体である転写メモリーが生じやすい条件であっても、転写メモリーが生じにくいため、好適な画像を形成することができる画像形成装置が得られる。
【実施例】
【００８０】
以下、実施例により本発明をさらに具体的に説明する。なお、本発明は実施例によりなんら限定されるものではない。
【００８１】
本実施例及び参考例では、単層型電子写真感光体について試験した。
〔参考例１〕
（導電性基体の製造）
直径１６０ｍｍ、長さ３６５ｍｍ、肉厚２ｍｍに形状加工処理、表面研削加工処理を施したアルミニウム基体を、トリクレン蒸気で３分間の洗浄処理を行い、弱酸性エッチング液でエッチング処理を行い、表面のアルミニウム酸化膜の除去処理を行った。次いで、抵抗１．０×１０６Ω・ｃｍ、９５℃の水中に２０秒間浸漬して、アルミニウム基体表面に、抵抗層としてベーマイトを形成させ、取り出して自然乾燥させた。その後、１２０℃のオーブンにて、２０分間加熱処理をして、導電性基体ａを得た。
【００８２】
≪抵抗値測定試験≫
得られた導電性基体について、上記第１実施形態において説明した測定方法（Ｘ）により、電界強度が４．３３×１０７〜３．６７×１０８Ｖ／ｃｍの範囲での、抵抗層の体積抵抗率（ｘ）を測定した。測定結果として、各印加電圧値（Ｖ）での電解強度（Ｖ／ｃｍ）に対応する電流値（ｎＡ）、抵抗（Ω）、及び体積抵抗率（Ω・ｃｍ）を表１に記す。
【００８３】
【表１】
0005721610.tif 000003
【００８４】
（単層型電子写真感光体の作成）
無金属フタロシアニン５質量部、正孔輸送剤として下記式（２）で表されるＨＴＭ−Ａ５０質量部、電子輸送剤として下記式（４）で表されるＥＴＭ−ａ１０質量部、粘度平均分子量５０，０００のビスフェノールＺ型ポリカーボネート樹脂１００質量部、及びテトラヒドロフラン８００質量部をボールミルに加え、５０時間、混合、分散処理し、感光層用の塗布液を調製した。得られた塗布液を、得られた導電性基体上にディップコート法により塗布し、１００℃で４０分間処理して塗膜よりテトラヒドロフランを除去して、膜厚３０μｍの感光層を備える参考例１の単層型電子写真感光体を得た。
【００８５】
〔参考例２〕
正孔輸送剤として、上記式（２）で表されるＨＴＭ−Ａを用いるのに変えて、上記式（３）で表されるＨＴＭ−Ｂを用い、電子輸送剤として上記式（４）で表されるＥＴＭ−ａを用いるのに変えて、上記式（５）で表されるＥＴＭ−ｂを用いる他は、参考例１と同様にして参考例２の電子写真感光体に用いる導電性基体、及び、電子写真感光体を得た。
【００８６】
〔参考例３〕
ベーマイトの抵抗層の形成処理において、９５℃の水中に２０秒間浸漬するのに変えて、９５℃の水中に１０秒間浸漬する他は、参考例１と同様にして参考例３の電子写真感光体に用いる導電性基体、及び、電子写真感光体を得た。また、得られた導電性基体について、上記第１実施形態において説明した測定方法（Ｘ）により、電界強度が１．１７×１０７〜２．５０×１０８Ｖ／ｃｍの範囲での、抵抗層の体積抵抗率（ｘ）を測定した。測定結果を表２に記す。
【００８７】
〔参考例４〕
正孔輸送剤として、上記式（２）で表されるＨＴＭ−Ａを用いるのに変えて、上記式（３）で表されるＨＴＭ−Ｂを用い、電子輸送剤として上記式（４）で表されるＥＴＭ−ａを用いるのに変えて、上記式（５）で表されるＥＴＭ−ｂを用いる他は、参考例３と同様にして参考例４の電子写真感光体に用いる導電性基体、及び、電子写真感光体を得た。
【００８８】
〔実施例１〕
ベーマイトの抵抗層の形成処理において、９５℃の水中に２０秒間浸漬するのに変えて、９５℃の水中に５秒間浸漬する他は、参考例１と同様にして実施例１の電子写真感光体に用いる導電性基体、及び、電子写真感光体を得た。また、得られた導電性基体について、上記第１実施形態において説明した測定方法（Ｘ）により、電界強度が１．６７×１０７〜２．１７×１０８Ｖ／ｃｍの範囲での、抵抗層の体積抵抗率（ｘ）を測定した。測定結果を表３に記す。
【００８９】
〔実施例２〕
正孔輸送剤として、上記式（２）で表されるＨＴＭ−Ａを用いるのに変えて、上記式（３）で表されるＨＴＭ−Ｂを用い、電子輸送剤として上記式（４）で表されるＥＴＭ−ａを用いるのに変えて、上記式（５）で表されるＥＴＭ−ｂを用いる他は、実施例１と同様にして実施例２の電子写真感光体に用いる導電性基体、及び、電子写真感光体を得た。
【００９０】
〔比較例１〕
ベーマイトの抵抗層の形成処理において、９５℃の水中に２０秒間浸漬するのに変えて、７８℃の水中に１０分間浸漬する他は、参考例１と同様にして比較例１の電子写真感光体に用いる導電性基体、及び、電子写真感光体を得た。
【００９１】
〔比較例２〕
正孔輸送剤として、上記式（２）で表されるＨＴＭ−Ａを用いるのに変えて、上記式（３）で表されるＨＴＭ−Ｂを用い、電子輸送剤として上記式（４）で表されるＥＴＭ−ａを用いるのに変えて、上記式（５）で表されるＥＴＭ−ｂを用いる他は、比較例１と同様にして比較例２の電子写真感光体に用いる導電性基体、及び、電子写真感光体を得た。
【００９２】
〔比較例３〕
ベーマイトの抵抗層の形成処理において、９５℃の水中に２０秒間浸漬するのに変えて、７０℃の水中に１０間浸漬する他は、参考例１と同様にして比較例３の電子写真感光体に用いる導電性基体、及び、電子写真感光体を得た。
【００９３】
〔比較例４〕
正孔輸送剤として、上記式（２）で表されるＨＴＭ−Ａを用いるのに変えて、上記式（３）で表されるＨＴＭ−Ｂを用い、電子輸送剤として上記式（４）で表されるＥＴＭ−ａを用いるのに変えて、上記式（５）で表されるＥＴＭ−ｂを用いる他は、比較例３と同様にして比較例４の電子写真感光体に用いる導電性基体、及び、電子写真感光体を得た。
【００９４】
【表２】
0005721610.tif 000004
【００９５】
【表３】
0005721610.tif 000005
【００９８】
表１〜３に記した、測定方法（Ｘ）により測定した抵抗層の測定データから、電界強度が１．６７×１０７〜５．００×１０８Ｖ／ｃｍの範囲に対応する、抵抗層の体積抵抗率（ｘ）の推移を、図５に示す。
【００９９】
〔比較例５〕
ベーマイトの抵抗層の形成処理を行わなかった他は、参考例１と同様にして、比較例５の電子写真感光体に用いる導電性基体、及び、電子写真感光体を得た。
【０１００】
〔比較例６〕
正孔輸送剤として、上記式（２）で表されるＨＴＭ−Ａを用いるのに変えて、上記式（
３）で表されるＨＴＭ−Ｂを用い、電子輸送剤として上記式（４）で表されるＥＴＭ−ａ
を用いるのに変えて、上記式（５）で表されるＥＴＭ−ｂを用いる他は、比較例５と同様
にして比較例６の電子写真感光体に用いる導電性基体、及び、電子写真感光体を得た。
【０１０１】
〔比較例７〕
（導電性基体の製造）
参考例１の電子写真感光体と同様形状加工処理、表面研削加工処理を施したアルミニウ
ム基体を用いて、陽極酸化処理（処理時間３０分）をして、アルマイト皮膜がされた導電
性基体を得た。得られた導電性基体に対して、参考例１の電子写真感光体と同様の処理を
施し、比較例７の電子写真感光体に用いる導電性基体、及び、電子写真感光体を得た。
【０１０２】
〔比較例８〕
正孔輸送剤として、上記式（２）で表されるＨＴＭ−Ａを用いるのに変えて、上記式（３）で表されるＨＴＭ−Ｂを用い、電子輸送剤として上記式（４）で表されるＨＴＭ−ａを用いるのに変えて、上記式（５）で表されるＨＴＭ−ｂを用いる他は、比較例７と同様にして比較例８の電子写真感光体に用いる導電性基体、及び、電子写真感光体を得た。
【０１０３】
＜評価＞
下記方法に従って、参考例、実施例及び比較例で得た電子写真感光体に用いる導電性基体表面の抵抗層の体積抵抗率を測定した。その結果を表６に記す。また、下記方法に従って、参考例、実施例及び比較例で得た電子写真感光体を、除電レス型に改造した複写機（ＦＳ−Ｃ２０２６（京セラミタ株式会社製））に装着して、黒点、及び転写ネガメモリーの発生について評価し、何れの評価においても合格の場合を、総合評価として○と評価し、何れかが不合格の場合を×と評価した。その結果を表６に記す。
【０１０４】
＜体積抵抗率＞
上記第１実施形態において説明した測定方法（Ｘ）により、電界強度が１．３３×１０８Ｖ／ｃｍでの、抵抗層の体積抵抗率（ｘ）を測定した。なお、比較例５、６の電子写真感光体に用いる導電性基体は、抵抗層を形成していないため測定せず、比較例７、８の電子写真感光体に用いる導電性基体表面の抵抗層（アルマイト層）は、測定方法（Ｘ）で用いたｐＡメーターの測定する電流値が、測定可能範囲を超えたため、体積抵抗率（ｘ）を求めることができなかった（表６に「Ｏｖｅｒ」と記載）。
【０１０５】
＜黒点評価＞
１０００枚耐久印刷を行った後、Ａ４版サイズの白地画像上に目視による確認が可能な大きさの黒点が何個あるかを観察した。１個以上あれば不合格とした。
【０１０６】
＜転写ネガメモリー評価＞
一辺１０ｍｍのベタ黒画像を印刷した後、印刷画像を観察し、続いて均一なハーフトーン画像を印刷し、画像不良の発生の有無を評価した。画像の評価は、画像不良が見られないものを○とし、一辺１０ｍｍのベタパッチがハーフトーン部にゴーストとして現れる状態を△とし、一辺１０ｍｍのベタパッチがゴーストとしてはっきりと現れる状態を×とした。評価が「○」、又は「△」の場合を合格と判定した。
【０１０７】
【表６】
0005721610.tif 000006
【０１０８】
表１〜３、及び図５によれば、参考例１、３、及び実施例１の電子写真感光体に用いる導電性基体表面の抵抗層は、電界強度１．６７×１０７〜３．３３×１０８Ｖ／ｃｍの範囲での、体積抵抗率（ｘ）が、２．３８×１０８〜３．０１×１０１２Ωｃｍの範囲であることが分かる。
【０１０９】
表６によれば、酸化処理されたアルミニウム、又はアルミニウム合金からなる導電性基体上に、直接感光層を設けた電子写真感光体であって、導電性基体の表面には、測定方法（Ｘ）により測定される、電界強度１．６７×１０７〜３．３３×１０８Ｖ／ｃｍの範囲での、体積抵抗率（ｘ）が、２．３８×１０８〜３．０１×１０１２Ωｃｍの範囲である抵抗層が形成されている、参考例１、３、及び実施例１の電子写真感光体であれば、黒点の発生を抑制しつつ、転写メモリーを抑制することができる。また、参考例２、４、及び実施例２の電子写真感光体であっても、同様に、黒点の発生を抑制しつつ、転写メモリーを抑制することができる。
【０１１０】
比較例１、２の電子写真感光体は、感光体表面において電荷を保持させにくく、黒点の発生を抑制しにくい。比較例３、４の電子写真感光体は、電荷の流れが滞りやすく、転写ネガメモリーの発生を抑制しにくい。
【０１１１】
比較例５、６の電子写真感光体は、抵抗層が形成されていないため、感光体表面において電荷を保持させにくく、黒点の発生を抑制しにくい。一方、比較例７、８の電子写真感光体は、電界強度が１．３３×１０８Ｖ／ｃｍでの、抵抗層の体積抵抗率が測定可能範囲を超えた。このため、電荷の流れが滞りやすく、転写ネガメモリーの発生を抑制しにくい。
【符号の説明】
【０１１２】
１０１  抵抗層
１０３  絶縁性マスク
１０５  露出部
１０６  銀ペースト電極
１０    積層型電子写真感光体
１１    導電性基体
１２    電荷発生層
１３    電荷輸送層
２０    単層型電子写真感光体
２１    感光層
【図１】
0005721610.tif 000009
【図２】
0005721610.tif 000010
【図３】
0005721610.tif 000011
【図４】
0005721610.tif 000012
【図５】
0005721610.tif 000013